ВОЛОКНА ЦЕЛЛЮЛОЗЫ С УВЕЛИЧЕННОЙ ПЛОЩАДЬЮ В ВОЛОКНИСТОМ ЦЕМЕНТЕ

1. Способ приготовления армированного волокном цементирующего композита, включающий этапы:
обеспечения цементирующего состава;
обеспечения целлюлозного волокнистого материала; и
перемешивания цементирующего состава и целлюлозного волокнистого материала для образования цементирующего композита,
при этом целлюлозный волокнистый материал содержит целлюлозные волокна с увеличенной площадью, образованные из лиственных пород древесины, и при этом целлюлозные волокна с увеличенной площадью имеют средневзвешенную длину волокон по меньшей мере около 0,2 миллиметра и среднюю гидродинамическую удельную площадь поверхности по меньшей мере около 10 квадратных метров на один грамм, при этом количество целлюлозных волокон с увеличенной площадью составляет по меньшей мере 12000 волокон/миллиграмм в пересчете на абсолютно сухое вещество.
2. Способ по п. 1, отличающийся тем, что целлюлозное волокно с увеличенной площадью составляет около 1-10%, по массе, целлюлозного волокнистого материала.
3 Способ по п. 2, дополнительно включающий совместный размол целлюлозных волокон хвойных пород древесины и целлюлозных волокон с увеличенной площадью до требуемого значения степени помола по канадскому стандарту, СПКС (CSF), при этом целлюлозный волокнистый материал содержит от около 90 до 99% целлюлозных волокон хвойных пород древесины.
4. Способ по п. 3, отличающийся тем, что целлюлозный волокнистый материал содержит около 6% целлюлозных волокон с увеличенной площадью.
5. Способ по п. 4, отличающийся тем, что целлюлозные волокна хвойных пород древесины и целлюлозные волокна с увеличенной площадью совместно размалываются до 450 СПКС (CSF).
6. Способ по п. 2, отличающийся тем, что целлюлозный волокнистый материал характеризуется увеличенной долей длинных волокон по классификации Бауэр-МакНетт.
7. Способ по п. 3, отличающийся тем, что целлюлозный волокнистый материал характеризуется увеличением доли длинных волокон по классификации Бауэр-МакНетт по меньшей мере на 15%.
8. Способ по п. 1, отличающийся тем, что целлюлозный волокнистый материал характеризуется по меньшей мере 10% увеличением средневзвешенной длины волокон по сравнению с целлюлозным волокнистым материалом, который лишен целлюлозного волокна с увеличенной площадью.
9. Способ по п. 1, отличающийся тем, что целлюлозному волокнистому материалу требуется относительно меньше энергии для рафинирования, по сравнению с целлюлозным волокнистым материалом, который лишен целлюлозного волокна с увеличенной площадью, с тем, чтобы достичь заранее определенного значения степени помола по канадскому стандарту СПКС (CSF).
10. Способ по п. 1, отличающийся тем, что целлюлозные волокна с увеличенной площадью имеют средневзвешенную длину волокон по меньшей мере около 0,3 миллиметра.
11. Способ по п. 1, отличающийся тем, что целлюлозные волокна с увеличенной площадью имеют средневзвешенную длину волокон, составляющую по меньшей мере 60% средневзвешенной длины волокон перед увеличением поверхности с использованием фибриллирования, и среднюю гидродинамическую удельную площадь поверхности по меньшей мере в 4 раза больше средней удельной площади поверхности волокон перед фибриллированием.
кВтч
12. Способ по п. 1, отличающийся тем, что целлюлозные волокна с увеличенной площадью рафинируются при потребляемой энергии по меньшей мере около 1080 МДж/тонну (300  /т).
13. Способ приготовления армированного волокном цементирующего композита, включающий этапы:
обеспечения цементирующего состава;
обеспечения целлюлозного волокнистого материала; и
перемешивания цементирующего состава и целлюлозного волокнистого материала для образования цементирующего композита,
при этом целлюлозный волокнистый материал содержит целлюлозные волокна с увеличенной площадью, образованные из лиственных пород древесины, а целлюлозные волокна с увеличенной
площадью имеют средневзвешенную длину волокон, составляющую по меньшей мере 60% средневзвешенной длины волокон перед увеличением поверхности с использованием фибриллирования, и среднюю гидродинамическую удельную площадь поверхности по меньшей мере в 4 раза большую средней удельной площади поверхности волокон перед фибриллированием.
14. Способ по п. 13, отличающийся тем, что целлюлозные волокна с увеличенной площадью имеют средневзвешенную длину волокон по меньшей мере около 0,3 миллиметра и среднюю гидродинамическую удельную площадь поверхности по меньшей мере около 10 квадратных метров на один грамм, при этом количество целлюлозных волокон с увеличенной площадью составляет по меньшей мере 12000 волокон/миллиграмм в пересчете на абсолютно сухое вещество.
15. Способ по п. 14, отличающийся тем, что целлюлозное волокно с увеличенной площадью составляет около 1-10%, по массе, целлюлозного волокнистого материала.
16. Способ по п. 15, дополнительно включающий совместный размол целлюлозных волокон хвойных пород древесины и целлюлозных волокон с увеличенной площадью до требуемого значения степени помола по канадскому стандарту СПКС (CSF) при этом целлюлозный волокнистый материал содержит от около 90 до 99% целлюлозных волокон хвойных пород древесины.
17. Способ по п. 16, отличающийся тем, что целлюлозный волокнистый материал содержит около 6% целлюлозных волокон с увеличенной площадью, при этом целлюлозные волокна хвойных пород древесины и целлюлозные волокна с увеличенной площадью совместно размалываются до 450 CSF.
18. Способ по п. 16, отличающийся тем, что целлюлозный волокнистый материал характеризуется увеличением доли длинных волокон по классификации Бауэр-МакНетт по меньшей мере на 15%.
19. Способ по п. 17, отличающийся тем, что целлюлозный волокнистый материал характеризуется увеличением доли длинных волокон по классификации Бауэр-МакНетт примерно на 17,6%.
20. Армированный волокном цементирующий композит, содержащий:
цементирующий композит, содержащий смесь цементирующего состава и целлюлозного волокнистого материала,
при этом целлюлозный волокнистый материал содержит целлюлозные волокна с увеличенной площадью, образованные из лиственных пород древесины, при этом целлюлозные волокна с увеличенной площадью имеют средневзвешенную длину волокон по меньшей мере около 0,2 миллиметра и среднюю гидродинамическую удельную площадь поверхности по меньшей мере около 10 квадратных метров на один грамм, а количество целлюлозных волокон с увеличенной площадью составляет по меньшей мере 12000 волокон/миллиграмм в пересчете на абсолютно сухое вещество.
21. Цементирующий композит по п. 20, отличающийся тем, что целлюлозное волокно с увеличенной площадью составляет около 1-10%, по массе, целлюлозного волокнистого материала.
22. Цементирующий композит по п. 21, отличающийся тем, что целлюлозный волокнистый материал содержит от около 90 до 99% целлюлозных волокон хвойных пород древесины, которые совместно с целлюлозными волокнами с увеличенной площадью размалываются до требуемого значения степени помола по канадскому стандарту СПКС (CSF).
23. Цементирующий композит по п. 22, отличающийся тем, что целлюлозный волокнистый материал дополнительно содержит около 6% целлюлозных волокон с увеличенной площадью.
24. Цементирующий композит по п. 23, отличающийся тем, что целлюлозные волокна хвойных пород древесины и целлюлозные волокна с увеличенной площадью совместно размалываются до 450 СПКС (CSF).
25. Цементирующий композит по п. 21, отличающийся тем, что целлюлозный волокнистый материал характеризуется увеличенной долей длинных волокон по классификации Бауэр-МакНетт.
26. Цементирующий композит по п. 22, отличающийся тем, что целлюлозный волокнистый материал характеризуется увеличением доли длинных волокон по классификации Бауэр-МакНетт по меньшей мере на 15%.
27. Цементирующий композит по п. 20, отличающийся тем, что целлюлозный волокнистый материал характеризуется по меньшей мере
10% увеличением средневзвешенной длины волокон по сравнению с целлюлозным волокнистым материалом, который лишен целлюлозного волокна с увеличенной площадью.
28. Цементирующий композит по п. 20, отличающийся тем, что целлюлозные волокна с увеличенной площадью имеют средневзвешенную длину волокон по меньшей мере около 0,3 миллиметра.
29. Цементирующий композит по п. 20, отличающийся тем, что целлюлозные волокна с увеличенной площадью имеют средневзвешенную длину волокон, составляющую по меньшей мере 60% средневзвешенной длины волокон перед увеличением поверхности с использованием фибриллирования, и среднюю гидродинамическую удельную площадь поверхности по меньшей мере в 4 раза больше средней удельной площади поверхности волокон перед фибриллированием.
кВтч
30. Цементирующий композит по п. 20, отличающийся тем, что целлюлозные волокна с увеличенной площадью рафинируются при потребляемой энергии по меньшей мере около 1080 МДж/тонну (300  /т).